(57)【要約】【課題】微細回路基板の形成に不可欠な極薄金属箔を用いた金属張り板形成において、金属箔にシワ・歪み等が発生するするのを防ぐ。【解決手段】耐熱性フィルム上に、離型層、および主として銅からなる金属箔をこの順で形成されている金属箔付きポリイミドフィルムキャリア、この金属箔付きフィルムキャリアを用い、金属箔を転写する金属張り板の製造方法およびこの方法で得られた金属張り板。【選択図】なし【特許請求の範囲】
【請求項１】
耐熱性フィルム上に離型層、金属箔がこの順で形成されている金属箔付きフィルムキャリア。
【請求項２】
金属箔厚みが１０ｎｍ以上３５μｍ以下であることを特徴とする請求項１記載の金属箔付きフィルムキャリア。
【請求項３】
離型層が２種類以上の離型剤を積層した構成であることを特徴とする請求項１記載の金属箔付きフィルムキャリア。
【請求項４】
フィルムがポリイミドフィルムであることを特徴とする請求項１記載の金属箔付きフィルムキャリア。
【請求項５】
フィルムがビフェニルテトラカルボン酸骨格あるいはピロメリット酸骨格を有するポリイミドフィルムであることを特徴とする請求項１記載の金属箔付きフィルムキャリア。
【請求項６】
フィルムがフェニレンジアミン骨格あるいはジアミノジフェニルエーテル骨格を有するポリイミドフィルムであることを特徴とする請求項１記載の金属箔付きフィルムキャリア。
【請求項７】
金属箔が銅を主たる成分とした金属箔であることを特徴とする請求項１記載の金属箔付きフィルムキャリア。
【請求項８】
離型層の上に電解銅箔あるいは圧延銅箔を形成していることを特徴とする請求項１記載の金属箔付きフィルムキャリア。
【請求項９】
離型層の上にラミネート、鍍金、スパッタ、蒸着のいずれかの方法で金属箔を形成していることを特徴とする請求項１記載の金属箔付きフィルムキャリア。
【請求項１０】
請求項１記載の金属箔付きフィルムキャリアを用い、金属箔を転写することを特徴とする金属張り板の製造方法。
【請求項１１】
５０℃以上５００℃以下で転写することを特徴とする請求項１０記載の金属張り板の製造方法。
【請求項１２】
金属箔を転写した後すぐにキャリアを除去せず、１５０℃以上の高温環境下の工程まで付随させることを特徴とする請求項１０記載の金属張り板の製造方法。
【請求項１３】
請求項１０〜１２いずれか記載の方法で得られた金属張り板。
【発明の詳細な説明】
【技術分野】
【０００１】
本発明は、金属箔付きフィルムキャリア、金属張り板の製造方法及び金属張り板に関するものであり、特に、極薄の金属箔をシワや歪みを発生させることなく取り扱うことができる金属箔付きフィルムキャリアに関するものである。
【背景技術】
【０００２】
従来、回路基板用金属箔としては、主として厚み１２μm〜３５μmの銅箔が使用され、回路基板上に形成される配線幅は７５μｍ以上が一般的であった。しかしながら、電子機器の高機能化・軽薄短小化に伴い、回路基板にも高集積化や高密度化の要求が高まりつつあり、より高密度で微細な配線幅の設計が求められている。
【０００３】
回路基板の配線幅の高密度化及び微細化実現には、回路基板を形成するための金属張り板に用いられる金属箔を極薄、すなわち厚さが１２μm以下にすることが不可欠だが、極薄の金属箔を単体で取り扱うとシワや歪みが発生しやすく、取り扱いが極めて困難である。そのため、支持体として金属キャリアを用い、この金属キャリアの上に離型層を形成し、その上に極薄の金属箔を形成する方法が特許文献１やエレクトロニクス実装学会誌Ｖｏｌ．４Ｎｏ．２（２００１年）などに開示されており、これを用いて金属張り板を製造する方法が特許文献２、特許文献３などに開示されている。
【０００４】
しかしながら、金属キャリアを使用した場合、キャリアと一緒に扱っている間は極薄金属箔にシワや歪みが発生しないが、極薄金属箔との剥離性が不十分であるため、剥離の際にシワや歪みを発生させてしまう問題を有していた。また、金属をキャリアとして使用するためには、使用する金属に一定の厚みが要求されるので、重量が増加し、取り扱い性が著しく悪化する問題も有していた。
【０００５】
このような問題を解決するため、金属キャリアの代わりにポリエステルフィルムなどの汎用フィルムをキャリアを用いる方法が（福田金属箔分工業（株）・パナック（株）プリント配線板用フィルムキャリア付極薄銅箔ＣＫＰＦカタログ（２００３年４月１日付）などで開示されている。しかしながら、通常の汎用フィルムは耐熱性が不十分であり、フィルム強度も不十分であるため、加熱して金属箔を転写する際にフィルムが変形し、その結果として金属箔にシワや歪みが発生するという問題を有していた。更に、環境問題（鉛フリー化やハロゲンフリー化）や長期信頼性等問題などから、回路基板には従来以上の耐熱性も求められており、そのため回路基板を形成するための金属張り板にも耐熱性が要求されつつある。金属張り板は基材（通常はポリイミドフィルム）と金属箔とを接着剤で張り合わせた３層タイプのものが主流であるが、金属張り板の耐熱性を向上させるため、接着剤の硬化温度が徐々に高温化している。故に金属箔と一緒に取り扱われるキャリアにも耐熱性が必要となってきているが、通常フィルムキャリアに使用されているポリエステルフィルムなどは耐熱性が不十分であった。
【特許文献１】特開２００２−２０４０４９号公報
【特許文献２】特開２００３−７１９８４号公報
【特許文献３】特開２００２−３１６３８６号公報
【発明の開示】
【発明が解決しようとする課題】
【０００６】
本発明は、上記の問題点を解決するものであり、耐熱性フィルムを金属箔付きフィルムキャリアのキャリアとして使用することで、極薄金属箔の取り扱いが容易であり、極薄金属箔の剥離も容易であり、重量増加が少なく、耐熱性も良好な金属箔付きフィルムキャリアを提供することにある。
【課題を解決するための手段】
【０００７】
本発明の金属箔付きフィルムキャリアは、耐熱性フィルム上に離型層、金属箔がこの順で形成されている。
【０００８】
金属箔厚みが１０ｎｍ以上３５μｍ以下であること、離型層が２種類以上の離型剤を積層した構成であること、フィルムがポリイミドフィルムであること、フィルムがビフェニルテトラカルボン酸骨格あるいはピロメリット酸骨格を有するポリイミドフィルムであること、フィルムがフェニレンジアミン骨格あるいはジアミノジフェニルエーテル骨格を有するポリイミドフィルムであること、金属箔が銅を主たる成分とした金属箔であること、離型層の上に電解銅箔あるいは圧延銅箔を形成していること、離型層の上にラミネート、鍍金、スパッタ、蒸着のいずれかの方法で金属箔を形成していることは、それぞれ好ましい態様である。
【０００９】
本発明の金属張り板の製造方法は、上記金属箔付きフィルムキャリアを用い、金属箔を転写することを特徴とする。
【００１０】
５０℃以上５００℃以下で転写すること、金属箔を転写した後すぐにキャリアを除去せず、１５０℃以上の高温環境下の工程まで付随させることは好ましい態様である。
【００１１】
本発明の金属張り板は、上記方法で得られた金属張り板である。
【発明の効果】
【００１２】
本発明の金属箔付きフィルムキャリアを用いることで、極薄金属箔の取り扱いが容易となり、極薄金属箔の剥離も容易であり、重量増加が少なく、耐熱性も良好な金属箔付きフィルムキャリアを提供することができる。
【発明を実施するための最良の形態】
【００１３】
本発明は耐熱性フィルム上に離型層、金属箔がこの順で形成されている金属箔付きフィルムキャリアであることを特徴としている。耐熱性フィルムをキャリアに用いることで、金属箔が極薄であっても取り扱いが容易であり、極薄金属箔の剥離も容易であり、重量増加が少なく、耐熱性も良好となる。
【００１４】
本発明における耐熱性フィルムとしては、ポリフェニレンサルファイド、アラミド、ポリイミド、ポリエーテルイミド、ポリアミドイミド、ポリエーテルスルホンなどが挙げられるがこれらに限定されない。これらの中ではポリイミドが好ましい。ポリイミドの具体例としては、以下の酸成分とジアミン成分とを用いて得られるポリイミドが挙げられる
（１）酸成分
ピロメリット酸二無水物、３，３’，４，４’−ビフェニルテトラカルボン酸二無水物、２，３’，３，４’−ビフェニルテトラカルボン酸二無水物、３，３’，４，４’−ベンゾフェノンテトラカルボン酸二無水物、２，３，６，７−ナフタレンジカルボン酸二無水物、２，２−ビス（３，４−ジカルボキシフェニル）エーテル、ピリジン−２，３，５，６−テトラカルボン酸二無水物、１，２，４，５−ナフタレンテトラカルボン酸二無水物、１，４，５，８−ナフタレンテトラカルボン酸二無水物、１，４，５，８−デカヒドロナフタレンテトラカルボン酸二無水物、４，８−ジメチル−１，２，５，６−ヘキサヒドロナフタレンテトラカルボン酸二無水物、２，６−ジクロロ−１，４，５，８−ナフタレンテトラカルボン酸二無水物、２，７−ジクロロ−１，４，５，８−ナフタレンテトラカルボン酸二無水物、２，３，６，７−テトラクロロ−１，４，５，８−ナフタレンテトラカルボン酸二無水物、１，８，９，１０−フェナントレンテトラカルボン酸二無水物、２，２−ビス（２，３−ジカルボキシフェニル）プロパン二無水物、１，１−ビス（３，４−ジカルボキシフェニル）エタン二無水物、１，１−ビス（２，３−ジカルボキシフェニル）エタン二無水物、ビス（２，３−ジカルボキシフェニル）メタン二無水物、ビス（３，４−ジカルボキシフェニル）メタン二無水物、ビス（３，４−ジカルボキシフェニル）スルホン二無水物、ベンゼン−１，２，３，４−テトラカルボン酸二無水物、３，４，３’，４’−ベンゾフェノンテトラカルボン酸二無水物等。
（２）ジアミン成分
４，４’−ジアミノジフェニルエーテル、３，４’−ジアミノジフェニルエーテル、３，３’−ジアミノジフェニルエーテル、メタフェニレンジアミン、パラフェニレンジアミン、４，４’−ジアミノジフェニルプロパン、３，４’−ジアミノジフェニルプロパン、３，３’−ジアミノジフェニルプロパン、４，４’−ジアミノジフェニルメタン、３，４’−ジアミノジフェニルメタン、３，３’−ジアミノジフェニルメタン、ベンチジン、４，４’−ジアミノジフェニルサルファイド、３，４’−ジアミノジフェニルサルファイド、３，３’−ジアミノジフェニルサルファイド、４，４’−ジアミノジフェニルスルホン、３，４’−ジアミノジフェニルスルホン、３，３’−ジアミノジフェニルスルホン、２，６−ジアミノピリジン、ビス−（４−アミノフェニル）ジエチルシラン、３，３’−ジクロロベンチジン、ビス−（４−アミノフェニル）エチルホスフィノキサイド、ビス−（４−アミノフェニル）フェニルホスフィノキサイド、ビス−（４−アミノフェニル）−Ｎ−フェニルアミン、ビス−（４−アミノフェニル）−Ｎ−メチルアミン、１，５−ジアミノナフタレン、３，３’−ジメチル−４，４’−ジアミノビフェニル、３，４’−ジメチル−３’，４−ジアミノビフェニル３，３’−ジメトキシベンチジン、２，４−ビス（ｐ−β−アミノ−ｔ−ブチルフェニル）エーテル、ビス（ｐ−β−アミノ−ｔ−ブチルフェニル）エーテル、ｐ−ビス（２−メチル−４−アミノペンチル）ベンゼン、ｐ−ビス−（１，１−ジメチル−５−アミノペンチル）ベンゼン、ｍ−キシリレンジアミン、ｐ−キシリレンジアミン、１，３−ジアミノアダマンタン、３，３’−ジアミノ−１，１’−ジアミノアダマンタン、３，３’−ジアミノメチル１，１’−ジアダマンタン、ビス（ｐ−アミノシクロヘキシル）メタン、ヘキサメチレンジアミン、ヘプタメチレンジアミン、オクタメチレンジアミン、ノナメチレンジアミン、デカメチレンジアミン、３−メチルヘプタメチレンジアミン、４，４’−ジメチルヘプタメチレンジアミン、２，１１−ジアミノドデカン、１，２−ビス（３−アミノプロポキシ）エタン、２，２−ジメチルプロピレンジアミン、３−メトキシヘキサエチレンジアミン、２，５−ジメチルヘキサメチレンジアミン、２，５−ジメチルヘプタメチレンジアミン、５−メチルノナメチレンジアミン、１，４−ジアミノシクロヘキサン、１，１２−ジアミノオクタデカン、２，５−ジアミノ−１，３，４−オキサジアゾール、２，２−ビス（４−アミノフェニル）ヘキサフルオロプロパン、Ｎ−（３−アミノフェニル）−４−アミノベンズアミド、４−アミノフェニル−３−アミノベンゾエート等。
【００１５】
これらの中では、とりわけビフェニルテトラカルボン酸骨格、ピロメリット酸骨格、フェニレンジアミン骨格、ジアミノジフェニルエーテル骨格を有するポリイミドが好ましい。このような骨格を有するポリイミドフィルムとしては、東レ・デュポン（株）製“カプトン”Ｈ、“カプトン”ＥＮ、“カプトン”Ｋ、鐘淵化学工業（株）製“アピカル”ＡＨ、“アピカル”ＮＰＩ、“アピカル”ＨＰ、宇部興産（株）製“ユーピレックス”Ｓ、“ユーピレックス”Ｒなどが挙げられるが、これらに限定されない。
【００１６】
フィルムの物性としては、熱収縮率が０．０５％以下、熱膨張係数が銅箔と近似の９〜２８ｐｐｍ／℃であることが好ましく、熱膨張係数が１２〜１８ｐｐｍ／℃であることがより好ましい。フィルム厚みとして好ましくは１〜５００μｍ、より好ましくは５〜２２５μｍ、更に好ましくは５〜１７５μｍである。フィルムが薄すぎると金属箔を十分に支持できず、金属箔にシワや歪みを発生させてしまうので好ましくない。またフィルムが厚すぎると金属箔をうまく積層できないのでやはり好ましくない。
【００１７】
耐熱性フィルム上に形成する離型層としては、１種類の離型剤から形成してもよいが、好ましくは２種類以上の離型剤を積層した構成がよい。２種類以上の離型剤を積層することでを、様々な金属箔に対応することが可能となり、金属箔を銅張り板上に転写するのも容易となり、銅張り板の各種接着剤硬化温度にも対応することができる。離型層に用いられる離型剤の種類については特に限定されないが、アルキド樹脂、シリコーン樹脂、ポリオレフィン樹脂、アルキルカーバメート樹脂、水添テルペン樹脂、テルペン樹脂、テルペンフェノール樹脂などが選ばれる。これらの樹脂は単独または２種類以上混合して用いられ、更にポリエチレンやポリプロピレンなどの他の樹脂と適宜混合して用いることもできる。
【００１８】
上記のようなフィルムキャリアに積層される金属箔としては、極薄の金属箔が選ばれる。このような極薄金属箔の厚みとしては、１０ｎｍ以上３５μｍ以下であるものが用いられ、より好ましくは厚みが１００ｎｍ以上１２μｍ以下であるものが用いられ、更に好ましくは５００ｎｍ以上９μｍ以下であるものが用いられる。金属箔が極度に薄すぎるとうまく転写できず、またせっかくキャリアでシワや歪みが発生するのは防いでも転写後にシワや歪みが発生する。逆に金属箔が厚すぎると微細配線形成に不利となるので上記範囲が選ばれる。金属箔の種類としては、銅、アルミニウム、ニッケル、クロム、亜鉛、鉛、スズ、銀、金、ステンレスなどが挙げられるが、回路基板の配線として用いられることから、主として銅からなる金属箔であることが好ましい。金属箔形成の方法としては、離型層の上に電解銅箔あるいは圧延銅箔をラミネートする方法、離型層の上に鍍金、スパッタ、蒸着のいずれかの方法で形成する方法が挙げられる。また、場合によっては鍍金やスパッタ、蒸着などを適宜組み合わせて形成してもよい。ここで、鍍金としては無電解鍍金、電解鍍金のいずれでもよい。
【００１９】
上記のような構成で得られる金属箔付きキャリアフィルムを用い、金属箔を転写することで金属張り板を形成する。金属箔転写の温度、方法については特に限定されないが、５０℃以上５００℃以下で転写するのが好ましく、１００℃以上４００℃以下で転写することがより好ましい。転写温度が低すぎると金属箔の剥離が不十分でうまく転写できず、転写温度が高すぎると金属箔やフィルムキャリアが熱劣化を起こすので上記範囲が選ばれる。
【００２０】
また、金属箔転写後すぐにフィルムキャリアを除去せず、その後の１５０℃以上の高温環境化でのキュアリング工程まで付随させることも有用である。この場合、フィルムキャリアは金属箔の保護フィルムとしての役割も果たし、ロールキュア時の巻き締まりおよび搬送工程で発生する金属箔への傷や、熱劣化を防ぐのにも有効に働く。
【実施例】
【００２１】
以下、実施例に基づいて本発明を具体的に説明する。
【００２２】
［実施例１］
耐熱性フィルムとして、ピロメリット酸骨格とジアミノジフェニルエーテル骨格を有する東レ・デュポン（株）製ポリイミドフィルム”カプトン”１５０ＥＮ（３７．５μm厚）を用いた。この耐熱性フィルムの上に、接着強度の異なる２種類のシリコーン系離型剤を使用し、相対的に接着強度の強い（接着強度１Ｎ／ｃｍの）シリコーン系離型剤Ａを耐熱性フィルム側に厚み１μｍで形成し、次に接着強度の弱い（接着強度０．１Ｎ／ｃｍの）離型剤Ｂを離型剤Ａの上に厚み１μｍで積層した。
【００２３】
得られた離型層（ピール強度が相対的に弱い離型剤Ｂ層）の上にＮｉ／Ｃｒ＝９０／１０合金を１００ｎｍ厚になるようにスパッタし、その後に銅を１０００ｎｍ厚になるようにスパッタし、その後に電解銅鍍金により総厚みが２μmである金属箔を形成し、金属箔付きフィルムキャリアを得た。
【００２４】
回路基板のベース基材として東レ・デュポン（株）製ポリイミドフィルム”カプトン”５０ＥＮ（１２．５μｍ厚）を用い、この片面に三井化学（株）製エポキシ樹脂系接着剤ＥＰＯＸ−ＡＨ３５７を乾燥厚み１５μｍで塗布して形成した。上記で得られた金属箔付きキャリアフィルムを使用し、金属箔をこのエポキシ樹脂系接着剤が塗布されたポリイミドフィルムの接着剤側に７０℃×１０秒（２ＭＰａ加圧下）で転写し、金属箔・接着剤・ポリイミドフィルムの３層構造からなる金属張り板を得た。その後、金属張り板を２００℃×６０分（２ＭＰａ加圧下）で処理し、接着剤を硬化させた。
【００２５】
得られた金属張り板の外観を検査したところ、２μｍ厚という極薄の金属箔にもかかわらず、シワや歪みは観察されなかった。また、フィルムキャリアの離型層の転写も観察されず、高密度回路基板に適した金属張り板であった。
【００２６】
［実施例２］
耐熱性フィルムとして、ピロメリット酸骨格とジアミノジフェニルエーテル骨格を有する東レ・デュポン（株）製ポリイミドフィルム”カプトン”２００Ｈ（５０μm厚）を用いた。この耐熱性フィルムの上に、アルキルカーバイド系離型剤を厚み５μｍで形成した。離型層の上に、電極ドラム上で形成した厚みが１μmの電解銅箔を２００℃×１０秒（２ＭＰａ加圧下）で転写することで金属箔付きフィルムキャリアを得た。
【００２７】
このようにして得られた金属箔付きフィルムキャリアを用い、実施例１と同様の方法で金属張り板を得た。
【００２８】
得られた金属張り板の外観を検査したところ、１μｍ厚という極薄の金属箔にもかかわらず、シワや歪みは観察されなかった。また、フィルムキャリアの離型層の転写も観察されず、高密度回路基板に適した金属張り板であった。
【００２９】
［実施例３］
耐熱性フィルムとして、鐘淵化学工業（株）製ポリイミドフィルム”アピカル”２５ＮＰＩ（２５μm厚）を用いた。この耐熱性フィルムの上に、テルペンフェノール樹脂系離型剤を厚み１０μｍで形成した。離型層の上に、パラジウム核付け、活性化処理、無電解銅鍍金、電解銅鍍金、無電解錫鍍金をこの順に施し、全体厚みが５μｍである金属箔を形成し、金属箔付きフィルムキャリアを得た。
【００３０】
回路基板のベース基材として鐘淵化学工業（株）製ポリイミドフィルム”アピカル”２５ＮＰＩ（２５μｍ厚）を用い、この両面にエポキシ樹脂系接着剤をコーティングした。上記で得られた金属箔付きキャリアフィルムを使用し、金属箔をこのエポキシ樹脂系接着剤が塗布されたポリイミドフィルムの両方の接着剤上に１５０℃×１０秒（２ＭＰａ加圧下）で転写し、金属箔・接着剤・ポリイミドフィルム・接着剤・金属箔の５層構造からなる両面金属張り板を得た。その後、金属張り板を２００℃×６０分（２ＭＰａ加圧下）で処理し、接着剤を硬化させた。
【００３１】
得られた金属張り板の外観を検査したところ、５μｍ厚という極薄の金属箔にもかかわらず、シワや歪みは観察されなかった。また、フィルムキャリアの離型層の転写も観察されず、高密度回路基板に適した金属張り板であった。
【００３２】
［実施例４］
耐熱性フィルムとして、ビフェニルテトラカルボン酸骨格とフェニレンジアミン骨格を有する宇部興産（株）製ポリイミドフィルム“ユーピレックス”２５Ｓ（５０μｍ厚）を用いた。この耐熱性フィルムの上に、水添テルペン樹脂系離型剤を厚み２μｍで形成した。離型層の上に、Ｎｉを１００ｎｍ厚になるようにスパッタし、その後に銅を１０００ｎｍ厚になるようにスパッタし、その後に無電解銅鍍金を０．５μｍ厚、電解銅鍍金を３μｍ施し、金属箔付きフィルムキャリアを得た。
【００３３】
このようにして得られた金属箔付きフィルムキャリアを用い、実施例３と同様の方法で金属張り板を得た。
【００３４】
得られた金属張り板の外観を検査したところ、極薄の金属箔にもかかわらず、シワや歪みは観察されなかった。また、フィルムキャリアの離型層の転写も観察されず、高密度回路基板に適した金属張り板であった。
【００３５】
［比較例１］
実施例１において、耐熱性フィルムであるポリイミドフィルム”カプトン”１５０ＥＮの代わりに厚さ０．１５ｍｍのアルミニウム板を用いる以外は全て実施例１と同様にして金属箔付きキャリアを形成した。
【００３６】
形成した金属箔付きキャリアを用い、実施例１と同じように金属箔を転写して３層金属張り板を作成しようとしたが、アルミニウムキャリアから金属箔うまく剥離できず、ところどころにシワの発生が見られた。
【００３７】
更に、得られた金属張り板の外観を検査したところ、金属箔にはところどころに歪みも観察され、高密度回路基板に使用できる状態ではなかった。
【００３８】
［比較例２］
実施例２において、耐熱性フィルムである東レ・デュポン（株）製ポリイミドフィルム”カプトン”２００Ｈの代わりに厚さ２５μｍの東レ（株）製ポリエステルフィルム“ルミラー”を用いる以外は全て実施例２と同様にして金属箔付きキャリアを形成した。
【００３９】
形成した金属箔付きキャリアを用い、実施例２と同じように金属箔を転写して３層金属張り板を作成しようとしたが、転写の際にポリエステルフィルムに熱による歪みが発生し、その影響で金属箔にも歪みが発生した。
【００４０】
更に、得られた金属張り板の外観を検査したところ、金属箔にはところどころにシワも観察され、高密度回路基板に使用できる状態ではなかった。
【００４１】
［実施例５〜８］
実施例１〜４において、金属箔を転写する際、すぐにフィルムキャリアを剥離せず、フィルムキャリア毎ロール状に巻き取った。この状態で２００℃×６０分（２ＭＰａ加圧下）で処理し、接着剤を硬化させた。接着剤硬化後、フィルムキャリアを剥がして外観を観察したところ、接着剤硬化による巻き締まりが大幅に緩和されており、熱による金属箔の損傷も回避されていた。
【産業上の利用可能性】
【００４２】
本発明の金属箔付きフィルムキャリアは通常の回路基板はもとより、高密度回路基板に使用可能である。